(57)【要約】【課題】  一つの透明基材でアンチグレア性とガスバリア性の両方を備えた光学フィルムを提供することを目的とする。【解決手段】  少なくとも透明基材の一方の面にアンカーコート層、蒸着層、複合被膜層が順次積層され、他方の面にアンチグレア層が形成されてなるガスバリア性を有する光学フィルムであって、  （１）前記アンカーコート層がウレタン結合を有する化合物からなり、  （２）前記蒸着層が無機酸化物からなり、  （３）前記複合被膜層が、少なくとも金属アルコキシド、シランカップリング剤、またはそれらの加水分解物の一種以上と、水酸化含有高分子化合物からなり、  （４）前記アンチグレア層が、表面に凹凸形状が形成された高分子樹脂からなる、ことを特徴とするガスバリア性を有する光学フィルムである。【選択図】図１
2014113694.tif 000002
【特許請求の範囲】
【請求項１】
少なくとも透明基材の一方の面にアンカーコート層、蒸着層、複合被膜層が順次積層され、他方の面にアンチグレア層が形成されてなるガスバリア性を有する光学フィルムであって、
（１）前記アンカーコート層がウレタン結合を有する化合物からなり、
（２）前記蒸着層が無機酸化物からなり、
（３）前記複合被膜層が、少なくとも金属アルコキシド、シランカップリング剤、またはそれらの加水分解物の一種以上と、水酸化含有高分子化合物からなり、
（４）前記アンチグレア層が、表面に凹凸形状が形成された高分子樹脂からなる、
ことを特徴とするガスバリア性を有する光学フィルム。
【発明の詳細な説明】
【技術分野】
【０００１】
本発明は、液晶、陰極線管（ＣＲＴ）、プラズマディスプレイパネル（ＰＤＰ）、エレクトロルミネッセンス（ＥＬ）、リアプロジェクションなどのディスプレイに用いられるガスバリア性を有する光学フィルムに関するものである。
【背景技術】
【０００２】
液晶表示装置、ＣＲＴ、ＰＤＰ等の光学表示装置においては、外光の表示画面上への写り込みによって画像を認識しづらくなるという問題がある。最近では屋内だけでなく屋外にも持ち出される機会が増加し、ディスプレイへの外光の写り込みが問題となっている。この写り込みを防止するために、ディスプレイの前面にアンチグレア機能を持たせるという方法がある。
【０００３】
さらにディスプレイは軽量化のため、ガラスからプラスチックフィルムへと変りつつある。しかしガラスからプラスチックへと変更するためには、ガラスと同等の高い透明性とガスバリア性能が必要である。
【０００４】
上記のような、アンチグレア性とガスバリア性の２つの機能をもたせるために、例えば、それぞれの機能をもつ二つのフィルムを積層して用いる方法が提案されている（特許文献１）。
【０００５】
しかしながら、上記のような異なる二つのフィルムを積層する方法では、工程が増えることによる生産性の低下や、積層部分での剥離（デラミネーション）などの品質面での不具合が発生する問題が懸念される。
【先行技術文献】
【特許文献】
【０００６】
【特許文献１】特表２００１−５２１８１３号公報
【発明の概要】
【発明が解決しようとする課題】
【０００７】
本発明は、上記の問題点に鑑みて行われたものであり、一つの透明基材でアンチグレア性とガスバリア性の両方を備えた光学フィルムを提供することを目的とする。
【課題を解決するための手段】
【０００８】
本発明に係る請求項１の発明は、少なくとも透明基材の一方の面にアンカーコート層、蒸着層、複合被膜層が順次積層され、他方の面にアンチグレア層が形成されてなるガスバリア性を有する光学フィルムであって、
（１）前記アンカーコート層がウレタン結合を有する化合物からなり、
（２）前記蒸着層が無機酸化物からなり、
（３）前記複合被膜層が、少なくとも金属アルコキシド、シランカップリング剤、またはそれらの加水分解物の一種以上と、水酸化含有高分子化合物からなり、
（４）前記アンチグレア層が、表面に凹凸形状が形成された高分子樹脂からなる、
ことを特徴とするガスバリア性を有する光学フィルムである。
【発明の効果】
【０００９】
本発明によれば、少なくとも透明基材の一方の面にアンカーコート層、蒸着層、複合被膜層が順次積層することで、無機酸化物の蒸着層により優れたガスバリア性を付与するこ
とができる。また、他方の面に最表面が凹凸形状からなるアンチグレア層を形成することで、優れた防眩性を付与することができる。このようにして、一枚のフィルムでガスバリア性を有する防眩性に優れた光学フィルムを提供することができる。
【図面の簡単な説明】
【００１０】
【図１】本発明のガスバリア性を有する光学フィルムの一実施形態１を示す断面概略図。
【図２】本発明のガスバリア性を有する光学フィルムの一実施形態２を示す断面概略図。
【発明を実施するための形態】
【００１１】
以下、図面を参照して本発明を詳細に説明する。
【００１２】
図１は、本発明のガスバリア性を有する光学フィルムの一実施形態１を示す断面概略図である。本発明のガスバリア性を有する光学フィルム１０は、透明基材１の一方の面にアンカーコート層２、無機化合物からなる蒸着層３、複合性被膜層４が順次積層され、他方の面にアンチグレア層５が形成された構成からなるものである。
【００１３】
＜透明基材＞
本発明に係る透明基材は、透明性、表面平滑性、耐熱性、機械的強度、低価格等を満たせば特に限定するものでないが、ポリエステルフィルム基材が好ましい。例えば、ポリエチレンテレフタレート（ＰＥＴ）、ポリエチレンナフタレート（ＰＥＮ）などのポリエステルフィルムが好ましい。これらは延伸されていても、未延伸であってもよいが、特に、価格面、防湿性、充填適性、風合い、廃棄性を考慮すると、２軸延伸ポリエステルフィルムがより好ましい。
【００１４】
また、前記透明基材には密着性を向上させるために、例えば、プラズマ処理、コロナ放電処理、オゾン処理、グロー放電処理その他の前処理を任意に施すことができる。また加工適性上、フィルムの滑り性をよくするためにフィルムに易滑コートがあっても良い。
【００１５】
また、前記透明基材の厚さは特に制限を受けるものではないが、後述する密着層、無機化合物層、複合被膜層を形成する場合の加工性を考慮すると、実用的には３〜２００μｍの範囲が好ましく、特に１２〜１００μｍがより好ましい。
【００１６】
＜アンカーコート層＞
本発明に係るアンカーコート層は、前記透明基材と蒸着層との密着性を高め、且つ、蒸着層のバリア性を効率よく発現させるために平滑性が求められるものである。
【００１７】
前記アンカーコート層を形成するアンカーコート層組成物には、密着性を高めるためにエステル結合より耐加水分解性の高いウレタン結合を有する化合物を含むことが好ましい。
これにより、前記アンカーコート層がウレタン結合を有する化合物から形成されることで、アンカーコート層自身の耐加水分解性を上げることができ、凝集破壊による密着低下を防ぐとともに、透明基材及び蒸着層との密着性を強固にすることができる。
【００１８】
前記ウレタン結合はイソシアネートとアルコールとの付加反応によって生成する結合であり、例えば、ポリウレタンポリオール、ポリエステルポリオール、ポリエーテルポリオール、アクリルポリオール、アルキッドなどの水酸基をもつ化合物とイソシアネート基をもつイソシアネート化合物との２液反応複合物として形成される。これらの化合物からなるアンカーコート層は、水性のポリエステル易接着層との密着性も良好で、且つ、蒸着層を積層するために平滑な膜を作ることができるので好ましい。
【００１９】
前記アンカーコート層組成物には、各種添加剤を配合することができる。例えば、シランカップリング剤、チタンカップリング剤、３級アミン、イミダゾール誘導体、カルボン酸の金属塩化合物、４級アンモニウム塩、４級ホスホニウム塩などの硬化促進剤や、フェノール系、硫黄系、ホスファイト系などの酸化防止剤、レベリング剤、流動調整剤、触媒、架橋反応促進剤、充填剤など、特に限定するものではない。
【００２０】
また、前記アンカーコート層の形成方法としては、例えば、オフセット印刷法、グラビア印刷法、シルクスクリーン印刷法などの周知の印刷方式や、ロールコート、ナイフエッジコート、グラビアコートなどの周知の塗布方式を用いることができる。乾燥条件については、特に限定するものではなく、反応を促進させるために、高温のエージング室などに数日放置して乾燥させる方法を用いてもよい。
【００２１】
＜蒸着層＞
本発明に係る前記蒸着層は、酸化アルミニウム、酸化珪素、酸化錫、酸化マグネシウム、酸化亜鉛などの無機酸化物、あるいはそれらの混合物からなり、透明性を有しかつ酸素、水蒸気等のガスバリア性を有するものである。特に耐水性に優れる酸化珪素がより好ましい。
【００２２】
前記蒸着層の厚さは、用いられる無機酸化物の種類・構成により最適条件が異なるが、一般的には５〜３００ｎｍの範囲内が望ましく、その値は適宜選択される。ただし、膜厚が５ｎｍ未満であると、均一な膜が得られないことや、膜厚が不十分でガスバリア材としての機能を十分に果たすことができない場合がある。
【００２３】
また、膜厚が３００ｎｍを越える場合は薄膜にフレキシビリティを保持させることができず、成膜後に折り曲げ、引っ張りなどの外的要因により、薄膜に亀裂を生じるおそれがあるので問題がある。生産性を加味すると、より好ましいのは１０ｎｍから２００ｎｍである。
【００２４】
前記蒸着層を形成する方法としては、真空蒸着法、スパッタリング法、イオンプレーティング法、プラズマ気相成長法（ＣＶＤ）などを用いることができる。中でも、生産性を考慮すれば、真空蒸着法が最も好ましい。真空蒸着法の加熱手段としては電子線加熱方式や抵抗加熱方式、誘導加熱方式のいずれかの方式を用いても良いが、蒸発材料の選択性の幅広さを考慮すると電子線加熱方式を用いることがより好ましい。
【００２５】
＜複合被膜層＞
本発明に係る前記複合被膜層は、金属アルコキシドとシランカップリング剤とそれらの加水分解物のうち少なくとも１種類以上と、水酸基含有高分子化合物とから形成されるものである。
【００２６】
前記複合被膜層４は、金属アルコキシドとシランカップリング剤とそれらの加水分解物のうち少なくとも１種類以上と、水酸基含有高分子化合物とを含む水溶液、或いは、水／アルコール混合溶液を主剤とするコーティング剤を用いて形成される。
【００２７】
例えば、水溶性高分子を水系（水或いは水／アルコール混合）溶媒で溶解させたものに金属アルコキシドとシランカップリング剤を直接、或いは予め加水分解させるなど処理を行ったものを混合した溶液とする。
【００２８】
前記複合被膜層４に用いられる水溶性高分子は、ポリビニルアルコール、ポリビニルピロリドン、デンプン、メチルセルロース、カルボキシメチルセルロース、アルギン酸ナトリウム等が挙げられる。特にポリビニルアルコール（以下、ＰＶＡと略す）は単体でのガ
スバリア性が最も優れるので好ましい。
【００２９】
ここでいうＰＶＡは、一般にポリ酢酸ビニルを鹸化して得られるものである。ＰＶＡとしては例えば、酢酸基が数十％残存している、いわゆる部分鹸化ＰＶＡから酢酸基が数％しか残存していない完全ＰＶＡ等用いることができ、これ以外のものを用いてもよい。
【００３０】
また、金属アルコキシドは、一般式、Ｍ（ＯＲ）ｎ（Ｍ：Ｓｉ，Ｔｉ，Ａｌ，Ｚｒ等の金属、Ｒ：ＣＨ３、Ｃ２Ｈ５等のアルキル基）で表せる化合物である。具体的にはテトラエトキシシラン〔Ｓｉ（ＯＣ２Ｈ５）４〕、トリイソプロポキシアルミニウム〔Ａｌ（Ｏ−２’−Ｃ３Ｈ７）３〕などがあげられ、中でもテトラエトキシシランが加水分解後、水系の溶媒中において比較的安定であるので好ましい。
【００３１】
テトラエトキシシランと水溶性高分子と混合する際に、一部または全部を加水分解して混合する。加水分解は一般的には酸またはアルカリの触媒を用いて、水／アルコール混合溶媒中で行うが、これに限定されるものではない。
【００３２】
また、シランカップリング剤は一般式、Ｒ１Ｓｉ（ＯＲ２）ｎ（Ｒ１：有機官能基、Ｒ２：ＣＨ３、Ｃ２Ｈ５等のアルキル基）で表せる化合物である。具体的には、エチルトリメトキシシラン、ビニルトリメトキシシラン、γ−クロロプロピルメチルジメトキシシラン、γ−クロロプロピルトリメトキシシラン、グリシドオキシプロピルトリメトキシシラン、γ−メタクリロキシプロピルトリメトキシシラン、γ−メタクリロキシプロピルメチルジメトキシシラン、３−イソシアネートプロピルメトキシシラン、１，３，５−トリス（３−トリメトキシシリルプロピル）イソシアヌレート等のシランカップリング剤などである。
【００３３】
選定するシランカップリング剤の種類によって、金属アルコキシドと同時に加水分解しても良いし、シランカップリング剤のみで加水分解を行っても良いし、また加水分解を行わなくても良い。
【００３４】
コーティング剤の塗布方法としては、通常用いられるディッピング法、ロールコーティング法、スクリーン印刷法、スプレー法、グラビア印刷法などの従来公知の方法を用いることが可能である。
【００３５】
前記複合被膜層４の厚さは、コーティング剤の種類や加工機や加工条件によって最適条件が異なり特に限定しない。但し、乾燥後の厚さが、０．０１μｍ以下の場合は、均一な塗膜が得られなく十分なガスバリア性を得られない場合があるので好ましくない。
【００３６】
また厚さが５０μｍを超える場合は膜にクラックが生じ易くなるため問題となる場合がある。好ましくは０．０１〜５０μｍの範囲にあり、より好ましくは０．１〜１０μｍの範囲にあることである。
【００３７】
＜アンチグレア層＞
本発明に係るアンチグレア層は、前記透明基材の他方の面に凹凸形状を形成することで、ヘイズを高くし防眩性を付与するものである。
【００３８】
前記アンチグレア層を構成するアンチグレア層組成物は、少なくともそれ自身が防眩性を有する粒子状の物質を、バインダーとしての高分子樹脂を溶解した溶液中に分散させたものからなる。
【００３９】
前記防眩性を有する粒子状の物質としては、シリカ、クレー、タルク、炭酸カルシウム
、硫酸カルシウム、硫酸バリウム、珪酸アルミニウム、酸化チタン、合成ゼオライト、アルミナ、スメクタイトなどの無機微粒子の他、スチレン樹脂、ウレタン樹脂、ベンゾグアナミン樹脂、シリコーン樹脂、アクリル樹脂などからなる有機微粒子が挙げられる。
【００４０】
また、前記バインダーとしての高分子樹脂には、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂からなる高分子樹脂を用いることが出来る。
【００４１】
本発明のアンチグレア層は、前記アンチグレア層組成物を前記透明基材の他方の面に塗布、乾燥した後、表面に凹凸形状を有する金型を重ねて熱圧する、一般的なエンボス成形法により形成することで得られるが、その成形方法は特に限定するものではない。また、アンチグレア層の形成は、前記透明基材の一方の面に前記アンカーコート層などの一連の層を形成する前でも、後でも良い。
【００４２】
また、以下に本発明に係るガスバリア性を有する光学フィルムの一実施形態２について説明する。
【００４３】
図２は、本発明のガスバリア性を有する光学フィルムの一実施形態２を示している。すなわち、本発明の一実施形態２は、透明基材１の一方の面にアンカーコート層２、蒸着層３、複合被膜層４、蒸着層３、複合被膜層４を順次積層し、他方の面にアンチグレア層が形成された構成からなるものである。このように図１に示す一実施形態１の最表層である複合被膜層４上に、さらに蒸着層３、複合被膜層４を形成することによって、ガスバリア性を有する蒸着層３が二層となり、一実施形態１よりもさらに高いガスバリア性が要求される用途に適用することができる。
【実施例】
【００４４】
以下に、本発明を実施例に基づいて、より具体的に説明する。
【００４５】
下記の方法にて、アンカーコート層組成物、複合被膜層組成物を調液した。
【００４６】
［アンカーコート層組成物］
アクリルポリオールとトリイジルイソシアネートをアクリルポリオールのＯＨ基に対し、ＮＣＯ基が等量となるように加え、全固形分が５ｗ％になるよう酢酸エチルで希釈してアンカーコート層組成物を調製した。
【００４７】
［複合被膜層組成物］
下記方法によりＡ液、Ｂ液、Ｃ液を調整し、Ａ液、Ｂ液、Ｃ液を配合比（重量％）で７０／２０／１０に混合して複合被膜層組成物を調製した。
Ａ液：テトラエトキシシラン１０．４ｇに０．１Ｎ塩酸８９．６ｇを加え、３０分間撹拌し加水分解させた固形分３重量％（ＳｉＯ２換算）の加水分解溶液。
Ｂ液：イソプロピルアルコール水溶液に対して、３重量％のポリビニルアルコールを溶解して調整した。なお、イソプロピルアルコール水溶液は１０重量％の水溶液を用いた。
Ｃ液：γ−グリシドキシプロピルトリメトキシシランを０．１Ｎ塩酸／イソプロピルアルコール溶液の混合溶液（０．１Ｎ塩酸：イソプロピルアルコール＝１：１  重量比）で３重量％に希釈して調整した。
【００４８】
＜実施例１＞
透明基材として厚さ５０μｍの２軸延伸ポリエステルフィルムを用い、その一方の面に膜厚１０μｍのアンチグレア層を積層し、他方の面にアンカーコート層組成物をグラビア
コート法により塗布し、乾燥後の膜厚が０．２μｍのアンカーコート層形成した。
【００４９】
次に、上記アンカーコート層の上に、真空蒸着装置（電子線加熱方式）を用いて、酸化ケイ素からなる膜厚３０ｎｍの蒸着層を形成した。その後さらに、蒸着面上に前記複合被膜層組成物をグラビアコーターで塗布し、１００℃、１分間の条件下で乾燥させ、乾燥後の膜厚が０．３μｍの複合被膜層を形成し、図１に準ずる光学フィルムを作製した。
【００５０】
＜実施例２＞
実施例１と同様にして得られた光学フィルムの複合被膜層の上面に、さらに、実施例１と同様にして蒸着層と複合被膜層を形成して、図２に準ずる光学フィルムを作製した。
【００５１】
＜比較例１＞
透明基材の他方の面にアンチグレア層を形成しないこと以外は、実施例１と同様にして光学フィルムを作製した。
【００５２】
＜評価及び方法＞
実施例１、２及び比較例１で得られた光学フィルムを用いて、以下の方法にて外観及びガスバリア性の評価を行った。評価結果を下記表１に示す。
【００５３】
・外観
ヘイズと全光線透過率を、濁度計（日本電色工業社、製商品名：ＮＤＨ２０００）により測定した。また黒色の紙の上にフィルムを置いて、フィルム表面へ写り込みが見られるものを×、みられないものを○とした。
【００５４】
・ガスバリア性
水蒸気ガスバリア性を、水蒸気透過度測定装置（モコン社製、商品名：パーマトラン）により４０℃９０％ＲＨ雰囲気下で測定した。
【００５５】
【表１】
2014113694.tif 000003
【００５６】
＜比較結果＞
実施例１、２で得られた本発明品は、いずれも外観及びガズバリア性において良好な結果が得られた。一方、比較例１で得られた比較例品は、ガスバリア性は良好であったが、ヘイズが低くアンチグレア層がないために、フィルムへの写り込みが目立ち実用レベルに至らない結果となった。
【符号の説明】
【００５７】
１・・・プラスチック基材
２・・・アンカーコート層
３・・・蒸着層
４・・・複合被膜層
５・・・アンチグレア層
１０、２０・・・ディスプレイフィルム
【図１】
2014113694.tif 000004
【図２】
2014113694.tif 000005